(57)【要約】【課題】本発明は、射出成形可能で成形性に優れた樹脂組成物であって、成形した際に高い硬度を提供する樹脂組成物を提供することを課題とする。【解決手段】本発明は、メソポーラスシリカの細孔中にフッ素樹脂が配合されていることを特徴とするフッ素樹脂組成物である。また、本発明は、このフッ素樹脂組成物から成形された成形物である。【選択図】なし【特許請求の範囲】
【請求項１】
熱溶融性フッ素樹脂とメソポーラスシリカとを含み、メルトフローレートが２〜６０ｇ／１０分あるフッ素樹脂組成物であって、前記メソポーラスシリカの平均細孔径は２〜５０ｎｍであり、前記メソポーラスシリカの細孔中に前記熱溶融性フッ素樹脂が充填されていることを特徴とするフッ素樹脂組成物。
【請求項２】
８０〜９５重量％の熱溶融性フッ素樹脂と５〜２０重量％のメソポーラスシリカとを含み、メルトフローレートが２〜６０ｇ／１０分あるフッ素樹脂組成物であって、前記メソポーラスシリカの平均細孔径は２〜５０ｎｍであり、前記メソポーラスシリカの細孔中に前記熱溶融性フッ素樹脂が充填されていることを特徴とするフッ素樹脂組成物。
【請求項３】
前記熱溶融性フッ素樹脂はメルトフローレートが３０ｇ／１０分以上であることを特徴とする請求項１または２に記載のフッ素樹脂組成物。
【請求項４】
熱溶融性フッ素樹脂とメソポーラスシリカとフィラーとを含み、メルトフローレートが２〜６０ｇ／１０分あるフッ素樹脂組成物であって、前記メソポーラスシリカの平均細孔径は２〜５０ｎｍであり、前記メソポーラスシリカの含有量が、前記フッ素樹脂組成物の５〜２０重量％であり、前記フィラーの含有量が、前記フッ素樹脂組成物の１〜２０重量％であり、前記メソポーラスシリカの細孔中に前記熱溶融性フッ素樹脂が充填されていることを特徴とするフッ素樹脂組成物。
【請求項５】
ショア硬度（Ｈｓ）が７５以上である請求項１〜４の何れか１項に記載のフッ素樹脂組成物から成形された成形物。
【請求項６】
請求項５に記載の成形物からなる摺動部材。
【請求項７】
請求項５に記載の成形物からなる耐熱性シールまたはガスケット。
【発明の詳細な説明】
【技術分野】
【０００１】
本発明は、射出成形可能であり、成形性に優れ、且つ高硬度の成形物を提供できるフッ素樹脂組成物に関するものである。
【背景技術】
【０００２】
フッ素樹脂は優れた耐薬品性、非粘着性、耐熱性、低摩擦係数、電気絶縁性を有する。反面、材料自身が柔らかいことから、硬さが必要とされる複雑な形状を有した部材へは現在ではＰＥＥＫ、ＰＰＳのような硬くて、射出成形により複雑な形状を成形できる特殊エンプラが使われることが多い。
【０００３】
フッ素樹脂の硬さを向上させる手法としては、フッ素樹脂にフィラーを大量に充填させる方法が一般に知られている。このようなフィラーを充填したフッ素樹脂は、フッ素樹脂本来の耐薬品性、非粘着性、耐熱性、低摩擦係数、電気絶縁性に加えて、フィラーによって硬度、耐摩耗性、低熱膨張性、耐クリープ性が強化されており、各種の摺動部材やシール・ガスケット材料として利用されている。しかしながら近年、特に自動車分野におけるピストンリングのような摺動部材やＡＴ／ＣＶＴ用のシール材料、また化学プラント設備分野におけるガスケット材料には、より高い硬度、耐摩耗性、低熱膨張性、耐クリープ性が求められており、現在のフィラー充填フッ素樹脂組成物ではそれらの特性は未だ不十分であった。
【０００４】
熱溶融性フッ素樹脂は、優れた耐薬品性、非粘着性、耐熱性、低摩擦係数、電気絶縁性に加えて溶融成形性を有しており加工性に優れるが、樹脂自身が柔らかいため、上記の用途には適さない。熱溶融性フッ素樹脂にフィラーを高充填に配合することで材料を硬くできるが、フッ素樹脂組成物の成形時の流動特性（ＭＦＲ）は低下してしまうため、熱溶融性フッ素樹脂の特徴である溶融成形性が犠牲となり、複雑な形状部材への展開は困難となる。一方、フィラーをより細かく樹脂中に分散させることで、フィラー間の相互作用が増すことにより、樹脂組成物の硬度や耐クリープ性が向上する。既に、熱溶融性フッ素樹脂の分散液と無機微粒子のコロイダル液を攪拌、混合の後に共凝析させることにより、無機微粒子が高度に分散したフッ素樹脂組成物が得られることが知られている。（特許文献１）しかし、このような無機微粒子（特許文献１ではナノサイズシリカ）が１次粒子レベルで高度に分散したフッ素樹脂組成物においても、その硬度は不十分なものであった。また、熱硬化性樹脂のポリイミド（ＰＩ）にフィラーを充填することでも、硬い樹脂の調整は可能である。しかし圧縮成形でのみ成形されるＰＩは、圧縮成形物の削り出し加工が必要であり、形状付与が簡単な熱可塑性樹脂とは大きく取扱いが異なり、また、ＰＩは非粘着性、低摩擦係数については、フッ素樹脂に劣るため不十分である。
【０００５】
また、界面活性剤のミセル構造を鋳型として合成されるハニカム状の均一なメソポアを有するシリカ多孔体は、メソポーラスシリカ（ＭＰＳ）として知られている。具体的な製法については、特許文献２や非特許文献１に記載されている。ＭＰＳは、その多孔体の性質により、吸着剤、触媒の担体、薬剤などの担体として広く活用されている。ＭＰＳを樹脂組成物のフィラーとして用いる例として、特許文献３では、マトリックスとなる有機樹脂として、エポキシ樹脂、フェノール樹脂、ポリウレタン、ポリイミド、不飽和ポリエステル、ビニルトリアジン、架橋性ポリフェニレンオキサイド及び硬化性ポリフェニレンエーテルが具体例として挙げられており（段落００１３）、具体的実施の様態である実施例では、エポキシ樹脂のみが記載されており、フッ素樹脂については触れられていない。
【０００６】
一方、フッ素樹脂、特にテトラフルオロエチレン・パーフルオロ（アルキルビニルエーテル）共重合体（以下、ＰＦＡという）、テトラフルオロエチレン・ヘキサフルオロプロピレン共重合体（以下、ＦＥＰという）といったパーフルオロ樹脂は、その表面エネルギーが著しく小さい。そのため、表面エネルギーの大きなシリカとの親和性は低い。特許文献３では、ＭＰＳは表面疎水化処理がされているが、それでもなおフッ素樹脂との親和性は小さく、ＭＰＳ細孔への充填は困難である。また、特開２００５−１６３００６（特許文献４）や特開２００４−３１１３２６（特許文献５）では、シリカとフッ素樹脂からなる複合材料が開示され、高周波数信号用の回路基板材料として使用できることが記載されている。しかし、これらのフッ素樹脂組成物は、回路基板材料として使用することを目的としており、誘電率を低下させるために、シリカ細孔中にフッ素樹脂が充填されないようにしている。このため、これらのフッ素樹脂組成物は摺動材料及び耐熱性シールまたはガスケット材料に必要な高い硬度を有さない。
【先行技術文献】
【特許文献】
【０００７】
【特許文献１】特開２００７−１１９７６９号公報
【特許文献２】特開２００２−５３７７３号公報
【特許文献３】特開２０１１−４６８８８号公報
【特許文献４】特開２００５−１６３００６号公報
【特許文献５】特開２００４−３１１３２６号公報
【非特許文献】
【０００８】
【非特許文献１】非特許文献１：Ｉｎａｇａｋｉ，  Ｓ．；  Ｆｕｋｕｓｈｉｍａ，  Ｙ．；  Ｋｕｒｏｄａ，  Ｋ．  Ｊ．  Ｃｈｅｍ．  Ｓｏｃ．，  Ｃｈｅｍ．  Ｃｏｍｍｕｎ．  １９９３，  ８，  ６８０．
【発明の概要】
【発明が解決しようとする課題】
【０００９】
本発明は、射出成形可能であり、成形性に優れ、且つ高硬度の成形物を提供できるフッ素樹脂組成物を提供することを課題とする。
【課題を解決するための手段】
【００１０】
そこで、本発明者は、上記問題を解決するため、鋭意研究を行った結果、メソポーラスシリカの細孔に熱溶融性フッ素樹脂を充填させることにより、フッ素樹脂の優れた特徴、及び溶融成形を行うのに十分な溶融流動性を維持することが可能であり、得られた成形物が著しく高い硬度を有する材料を提供できることを見出し、本発明に至ったものである。
【００１１】
即ち、本発明の第一の態様は、熱溶融性フッ素樹脂とメソポーラスシリカとを含み、メルトフローレートが２〜６０ｇ／１０分あるフッ素樹脂組成物であって、メソポーラスシリカの平均細孔径は２〜５０ｎｍであり、メソポーラスシリカの細孔中に熱溶融性フッ素樹脂が充填されていることを特徴とするフッ素樹脂組成物である。
【００１２】
また、本発明のフッ素樹脂組成物は、熱溶融性フッ素樹脂を８０〜９５重量％、メソポーラスシリカを５〜２０重量％の比率で含むことが好ましい。さらに、熱溶融性フッ素樹脂はメルトフローレートが３０ｇ／１０分以上であることが好ましい。
【００１３】
本発明の第二の態様は、熱溶融性フッ素樹脂とメソポーラスシリカとフィラーとを含み、メルトフローレートが２〜６０ｇ／１０分あるフッ素樹脂組成物であって、メソポーラスシリカの平均細孔径は２〜５０ｎｍであり、メソポーラスシリカの含有量が、フッ素樹脂組成物の５〜２０重量％であり、フィラーの含有量が、フッ素樹脂組成物の１〜２０重量％であり、メソポーラスシリカの細孔中に前記熱溶融性フッ素樹脂が充填されていることを特徴とするフッ素樹脂組成物である。
【００１４】
そして、本発明のフッ素樹脂組成物から成形された成形物は、ショア硬度（Ｈｓ）が７５以上という高い硬度を有するものである。従って、本発明の成形物は、高い硬度が必要とされる摺動部材や、高温時の低熱膨張性が必要とされる耐熱性ガスケット材料として使用することに有効である。
【発明の効果】
【００１５】
本発明は、射出成形可能であり、成形性に優れたフッ素樹脂組成物を提供することが出来る。本発明のフッ素樹脂組成物は、ＭＦＲが２〜６０ｇ／１０分あるという高いＭＦＲを有するため流動性が極めて高く、射出成形で複雑な部品の成形が可能である。また、本発明の成形物は７５以上のショア硬度という非常に高い硬度を示し、ＭＰＳによって構造体の動きが規制されるために、熱による膨張が抑えられて低い熱膨張率を示す。このように、本発明の成形物は高硬度であり、高温でも熱膨張が抑えられたものであることから、耐熱性ガスケット材料や、摺動部材として使用することが出来る。
【発明を実施するための形態】
【００１６】
（１）フッ素樹脂組成物
本発明の第一の態様は、熱溶融性フッ素樹脂とメソポーラスシリカとを含むフッ素樹脂組成物である。
【００１７】
（ア）熱溶融性フッ素樹脂
本発明で使用する「熱溶融性フッ素樹脂」は、熱溶融性フッ素樹脂として知られている樹脂の中から適宜選択することができ、例えば、テトラフルオロエチレン、クロロトリフルオロエチレン、ヘキサフルオロプロピレン、パーフルオロ（アルキルビニルエーテル）、ビニリデンフルオライドおよびビニルフルオライドから選ばれるモノマーの重合体又は共重合体、あるいは、これらモノマーとエチレン、プロピレン、ブチレン、ペンチン、ヘキセン等の２重結合を有するモノマーや、アセチレン、プロピン等の３重結合を有するモノマーとの共重合体などを挙げることができる。具体的な熱溶融性フッ素樹脂としては、例えば、テトラフルオロエチレン・パーフルオロ（アルキルビニルエーテル）共重合体（ＰＦＡ）、テトラフルオロエチレン・ヘキサフルオロプロピレン共重合体（ＦＥＰ）、テトラフルオロエチレン・ヘキサフルオロプロピレン・パーフルオロ（アルキルビニルエーテル）共重合体、テトラフルオロエチレン・エチレン共重合体、ポリビニリデンフルオライド、ポリクロロトリフルオロエチレン、クロロトリフルオロエチレン・エチレン共重合体などを挙げることができるが、これらに限定されない。これらの熱溶融性フッ素樹脂の中では、ＰＦＡを使用することが好ましい。ＰＦＡを使用する場合、ＰＦＡ中のパーフルオロ（アルキルビニルエーテル）のアルキル基は、炭素数が１〜５であることが好ましく、１〜３であることがより好ましい。
【００１８】
本発明で使用する「熱溶融性フッ素樹脂」は、メルトフローレート（ＭＦＲ）が３０ｇ／１０分以上であることが好ましい。このＭＦＲは、より好ましくは５０ｇ／１０分以上であり、特に好ましくは８０ｇ／１０分以上である。原料として、ＭＦＲが高い熱溶融性フッ素樹脂を選ぶことで、熱溶融性フッ素樹脂がＭＰＳの細孔中に充填されやすくなり、得られた樹脂組成物の硬度及び熱膨張係数が改善される。一般的に市販されている樹脂は、ＭＦＲが３０ｇ／１０分以下のフッ素樹脂であるため流動性が低く、メソポーラスシリカ（ＭＰＳ）と溶融混練して使用しても、フッ素樹脂がメソポーラスシリカの細孔内に充填されない。その結果、得られたフッ素樹脂組成物およびその成形物は十分な硬度を示さない。
【００１９】
本発明で使用する熱溶融性フッ素樹脂は、溶液重合、乳化重合、懸濁重合等の公知の方法によって製造することができる。
【００２０】
（イ）メソポーラスシリカ（ＭＰＳ）
メソポーラスシリカ（ＭＰＳ）とは、一般的には、多孔質構造を有し、その平均細孔径が２〜５０ｎｍのメソポアサイズの多孔質シリカを意味する。ＭＰＳは界面活性剤のミセル構造を鋳型として合成されるハニカム状の均一なメソポアを有するシリカ多孔体である。ＭＰＳは、大比表面積と細孔容積を有しており、界面活性剤の調製条件で、平均細孔直径を種々コントロール可能としている。多孔体の性質を活用し、吸着剤・触媒・吸着・触媒等の担体に広く活用されている。本発明に使用するＭＰＳの平均細孔直径は、２ｎｍ以上５０ｎｍ以下であり、好ましくは３ｎｍ以上３０ｎｍ以下、より好ましくは４ｎｍ以上１５ｎｍ以下である。細孔径が２ｎｍ以下になるとフッ素樹脂が細孔中に充填されにくくなり、細孔内がフッ素樹脂で満たされず、構造の強化や、硬度向上の効果が得られない。また細孔径が５０ｎｍ以上では、フッ素樹脂はＭＰＳの細孔に充填されやすくなるが、シリカ骨格構造とフッ素樹脂の接触面積が十分でなく、シリカ骨格の硬さがフッ素樹脂組成物の硬度や熱膨張率に及ぼす効果が弱くなる。本発明に使用するＭＰＳは、表面が疎水化処理されたものも、されていないものも利用できる。表面処理がされていないＭＰＳを用いると、フッ素樹脂の溶融温度である３００℃以上の高温での溶融混練時において、発泡による欠陥の生成が抑制されることから、表面が疎水化処理されていないものがより好ましい。通常、表面疎水化処理がされていないシリカは、マトリックス樹脂中での分散性が低下し、ＭＰＳにおいては細孔への樹脂の充填が困難になるが、本発明によれば、表面処理がされていないＭＰＳ粒子を均一に分散し、更にその細孔中にフッ素樹脂を充填させることが可能となる。
【００２１】
（ウ）樹脂組成物の組成比率
上述のように本発明の樹脂組成物は、熱溶融性フッ素樹脂とメソポーラスシリカとを必須の成分として含むものであり、熱溶融性フッ素樹脂がメソポーラスシリカの細孔中に充填されているものである。樹脂組成物全量中において、メソポーラスシリカの比率を上げると、樹脂組成物から製造された成形物の硬度を上げることが出来るが、一般に、樹脂組成物中のフィラー配合比を上げると溶融流動性は低下する。このため、本発明の樹脂組成物では、８０〜９５重量％の熱溶融性フッ素樹脂と、５〜２０重量％のメソポーラスシリカとを含むように配合することが好ましく、８５〜９５重量％の熱溶融性フッ素樹脂と、５〜１５重量％のメソポーラスシリカとを含むように配合することが更に好ましく、８５〜９３重量％の熱溶融性フッ素樹脂と、７〜１５重量％のメソポーラスシリカとを含むように配合することが特に好ましい。
【００２２】
（エ）樹脂組成物のＭＦＲ
本発明の樹脂組成物は、メルトフローレート（以下ＭＦＲ）が２〜６０ｇ／１０分あり、５〜４５ｇ／１０分あることが好ましく、１０〜３０ｇ／１０分あることが更に好ましい。樹脂組成物のＭＦＲが高いことから、この樹脂を使用して多くの形状に、容易に成形することが出来る。また、本発明の樹脂組成物から製造された成形物は、熱溶融性フッ素樹脂がメソポーラスシリカの細孔中に充填されていることから、高硬度であり、且つ熱膨張率が低い。メソポーラスシリカの細孔中に熱溶融性フッ素樹脂が充填されているか否かは、樹脂組成物を溶融混練して製造した組成物の外観により確認出来る。すなわち、得られた組成物の外観が目視により茶色を呈している場合には、メソポーラスシリカの細孔中に熱溶融性フッ素樹脂が充填されたものと評価できる。また、メソポーラスシリカの細孔中に熱溶融性フッ素樹脂が充填されると、得られたフッ素樹脂組成物およびその成形物の硬度が向上する。このため、硬度の向上からも、メソポーラスシリカの細孔中に熱溶融性フッ素樹脂が充填されたか否かの確認が出来る。更に、メソポーラスシリカの細孔中に熱溶融性フッ素樹脂が充填されると、得られたフッ素樹脂組成物およびその成形物の比重が増加する傾向がある。このため、比重の増加からも、メソポーラスシリカの細孔中に熱溶融性フッ素樹脂が充填されたか否かの確認が出来る。
【００２３】
（オ）他の添加剤
必要に応じて、本発明の樹脂組成物には、広範囲の種々の添加剤が存在してもよい。このような添加剤としては、フルオロポリマー、フルオロエラストマーなどのポリマー加工助剤、触媒、開始剤、酸化防止剤、熱安定化剤、発泡剤、紫外線安定化剤、着色顔料を含めて有機顔料、可塑剤、ブロッキング防止剤、レベリング剤、難燃剤、へこみ防止剤、帯電防止剤、スリップ剤などが挙げられる。これらの添加剤の含有量は特に限定されないが、本発明の樹脂組成物に対して、任意成分として、通常、０．１％〜１０％程度の量を加えることが出来る。
【００２４】
（２）追加のフィラーを含むフッ素樹脂組成物
本発明の第二の態様は、上記フッ素樹脂組成物に、追加のフィラーを更に含むフッ素樹脂組成物である。通常、樹脂組成物中のフィラー配合比を上げると溶融流動性は低下する。しかし、本発明者らは追加のフィラーを更に加えることにより、フッ素樹脂組成物の流動性、すなわちＭＦＲを増加させることが出来ることを見出した。これにより、フッ素樹脂組成物の流動性を良好に維持したまま、フッ素樹脂組成物中におけるメソポーラスシリカ及び追加のフィラーの合計含有量を増加させることが可能となった。本発明のフッ素樹脂組成物の流動性と硬度は、メソポーラスシリカ及び追加のフィラーそれぞれの種類と配合量に依存する。本発明のフッ素樹脂組成物においては、成形物の硬度を保つという観点からは、上述のように樹脂組成物中において、５〜２０重量％のメソポーラスシリカとを含むことが好ましい。追加のフィラーは、樹脂組成物中においては、好ましくは、１〜２０重量％で含まれ、さらに好ましくは３〜１８重量％で含まれ、特に好ましくは５〜１５重量％で含まれる。
【００２５】
本発明で添加する追加のフィラーは、有機フィラー、無機フィラーの何れでも使用することができる。有機フィラーとしては、例えば、アラミド繊維等を挙げることができる。無機フィラーとしては、ガラス繊維、ガラスフレーク、カーボン繊維、グラファイト、カーボンブラック、アルミナ繊維、アルミナ粉末、硫酸カルシウム、炭酸カルシウム、タルク、酸化亜鉛、酸化チタン、二硫化モリブデンが挙げられる。これらの中では、無機フィラーが好ましく、ガラス繊維、ガラスフレーク、カーボン繊維が、特に好ましい。本発明で使用するフィラーの粒径、もしくは繊維長は、平均５〜１５０μｍ程度であることが好ましい。
【００２６】
（３）本発明のフッ素樹脂組成物の製造方法
本発明のフッ素樹脂組成物は、上記の熱溶融性フッ素樹脂とＭＰＳとを混合し、更に、場合により追加のフィラーを加え、高温で溶融させ、溶融混練機により溶融混練して製造することが出来る。これまで、共凝集法によるシリカ／フッ素樹脂のフッ素樹脂組成物が知られているが、本発明のフッ素樹脂組成物は、共凝集法に比べ、より簡便なドライブレンドによる混合後に溶融混練される方法で調製することができる。溶融混練は、高せん断力で行うことにより、ＭＰＳの細孔にフッ素樹脂が充填されたフッ素樹脂組成物を得ることができる。より具体的には、例えば、温度２５０〜４５０℃の溶融混練条件で、溶融性フッ素樹脂とメソポーラスシリカを二軸押し出し機やニーディングマシンなどの各種溶融混練装置を用いて溶融混練することにより製造できる。
【００２７】
（４）本発明のフッ素樹脂組成物から製造される成形物
本発明の成形物は、上記のフッ素樹脂組成物を成形することにより製造することが出来る。本発明の成形物は、ショア硬度（Ｈｓ）が７５以上と高硬度であり、且つ、低い熱膨張性のため、摺動材料や耐熱性ガスケット材料として優れたものである。
【００２８】
（５）測定方法：評価方法
（ア）ＭＦＲ（メルトフローレート）
ＡＳＴＭＤ１２３８−９５に準拠した耐食性のシリンダー、ダイ、ピストンを備えたメルトインデクサー（東洋精機製）を使用し、５ｇの試料を３７２±１℃に保持されたシリンダーに充填して５分間保持した後、５ｋｇの荷重（ピストン及び重り）下でダイオリフィスを通して押し出し、この時の溶融物の押し出し速度（ｇ／１０分）をＭＦＲとして求めた。
【００２９】
（イ）ショア硬度
樹脂組成物成形物について、ＪＩＳＫ７２１５ＡＳＴＭＤ２２４０−６８（ＴｙｐｅＤ）に準拠し、高分子計器株式会社製デュロメーターにて５Ｋｇ以上の力で押さえつけることによりショア硬度（Ｈｓ）を測定した。
【００３０】
（ウ）ＣＴＥ（熱膨張係数）
圧縮成形機（ホットプレスＷＦＡ−３７、神藤金属工業所製）を用いて、成形温度（３５０℃）にて溶融圧縮成形（１ＭＰａ）してビレットを得た。得られたビレットから、旋盤により径４ｍｍ×長さ２０ｍｍの測定サンプルを切り出した。熱機械試験機（ＴＭ−７０００、真空理工製）を用いて、−１０℃から２７０℃まで５℃／ｍｉｎで昇温して、１００℃から１５０℃の間の寸法変化を測定し、ＡＳＴＭ  Ｄ６９６により熱膨張係数（１０−５／℃）を求めた。
【実施例】
【００３１】
本発明の実施例、および比較例で用いた原料は下記の通りである。
ＰＦＡ１  ＭＦＲ：９６ｇ／１０分。乳化重合により得られたテトラフルオロエチレン／パーフルオロ（プロピルビニルエーテル）共重合体の粉末。
ＰＦＡ２  ＭＦＲ：３６ｇ／１０分。乳化重合により得られたテトラフルオロエチレン／パーフルオロ（プロピルビニルエーテル）共重合体の粉末。
ＰＦＡ３  ＭＦＲ：１７ｇ／１０分。（三井・デュポンフロロケミカル株式会社  テフロン（登録商標）ＰＦＡ  ３４０−Ｊ）
ＭＰＳ１  株式会社アドマテックス製アドマポーラス（登録商標）ＰＣ７００Ｇ（平均細孔径：４ｎｍ）表面未処理グレード
ＭＰＳ２  株式会社アドマテックス製アドマポーラス（登録商標）ＰＣ７００Ｇ（平均細孔径：７ｎｍ）表面未処理グレード
ＭＰＳ３  株式会社アドマテックス製アドマポーラス（登録商標）ＰＣ７００Ｇ（平均細孔径：１２ｎｍ）表面未処理グレード
非多孔質シリカ  扶桑科学工業株式会社  コロイダルシリカ  ＰＬ−７
ガラス繊維１    日東紡績株式会社  ＰＦ  ２０Ｅ−００１（繊維長：２０μｍ）
ガラス繊維２    日東紡績株式会社  ＰＦ  ８０Ｅ（繊維長：８０μｍ）
ガラスフレーク  日本板硝子製  ＲＣＦ−０１５
カーボン繊維    東レ製  トレカＭＬＤ−３０（繊維長：３０μｍ）
芳香族ポリアミド（アラミド）繊維  東レ・デュポン株式会社  ケブラー（繊維長：１００μｍ）
【００３２】
（実施例１）
（１）粉末混合物の調製（ドライブレンド）
ＰＦＡ１の粉末１８０ｇに対して、ＭＰＳ１（平均細孔径：４ｎｍ）２０ｇの比率で配合した合計２００ｇを、ワンダークラッシュミル（Ｄ３Ｖ−１０、輸入発売元  大阪ケミカル株式会社）に投入し、回転数２５０００ｒｐｍで１分間混合し、混合粉末を得た。
【００３３】
（２）フッ素樹脂組成物の調製
得られた混合粉末２００ｇ中の８０ｇを採取し、５枚のニーディングディスクを有する溶融混練装置（東洋精機製作所製、ＫＦ−７０Ｖ小型セグメントミキサー）を用いて、３８０℃、６０ｒｐｍで３分間溶融混練を行い、フッ素樹脂組成物を得た。得られたフッ素樹脂組成物について、ＭＦＲを測定した。
【００３４】
（３）成形物の作製
圧縮成形機（ホットプレスＷＦＡ−３７、神藤金属工業所製）を用いて、所定の金型（寸法直径５５ｍｍ、高さ３０ｍｍ）に溶融混練して製造された組成物を入れ、３５０℃で１０分間保持して樹脂を溶融させた後、圧力３．５ＭＰａで樹脂がはみ出るまで圧縮し室温中で１５分間冷却して直径５５ｍｍ、高さ２ｍｍの円板状に成形した。得られた円板状の成形物について、ショア硬度を測定した。フッ素樹脂組成物の組成及び混合条件を表１に、物性測定の結果を表５に示す。
【００３５】
（実施例２〜４）
熱溶融性フッ素樹脂（ＰＦＡ１）と、ＭＰＳ１の組成比率を変更した以外は実施例１と同様の条件により、フッ素樹脂組成物を得た。すなわち、実施例２〜４では、ＭＰＳ１の比率を、それぞれ１０ｇ、３０ｇおよび４０ｇで配合し、全体量を２００ｇ（ＰＦＡ１は、それぞれ１９０ｇ、１７０ｇおよび１６０ｇ）とした。また、そのフッ素樹脂組成物から同様の方法により成形物を作製し、物性測定を行った。フッ素樹脂組成物の組成及び混合条件を表１に、物性測定の結果を表５に示す。
【００３６】
（実施例５）
熱溶融性フッ素樹脂として、ＰＦＡ２を用いた以外は実施例１と同様の条件により、フッ素樹脂組成物を得た。また、そのフッ素樹脂組成物から同様の方法により成形物を作製し、物性測定を行った。フッ素樹脂組成物の組成及び混合条件を表１に、物性測定の結果を表５に示す。
【００３７】
（実施例６）
フィラーとして、ＭＰＳ２（平均細孔径：７ｎｍ）を用いた以外は実施例１と同様の条件によりフッ素樹脂組成物を得、そのフッ素樹脂組成物から同様の方法により成形物を作製し、物性測定を行った。フッ素樹脂組成物の組成及び混合条件を表１に、物性測定の結果を表５に示す。
【００３８】
（実施例７）
フィラーとして、ＭＰＳ３（平均細孔径：１２ｎｍ）を用いた以外は実施例１と同様の条件によりフッ素樹脂組成物を得、そのフッ素樹脂組成物から同様の方法により成形物を作製し、物性測定を行った。フッ素樹脂組成物の組成及び混合条件を表１に、物性測定の結果を表５に示す。
【００３９】
【表１】
2014208726.tif 000002
【００４０】
（実施例８）
ＰＦＡ１の粉末１７０ｇに対して、ＭＰＳ１（平均細孔径：４ｎｍ）２０ｇおよびガラス繊維１（繊維長：２０μｍ）１０ｇの比率で配合し、ドライブレンドを行った。その後は実施例１に示す方法により、溶融混練、成形を行い、組成物および得られた成形物の物性測定を行った。フッ素樹脂組成物の組成及び混合条件を表２に、物性測定の結果を表５に示す。
【００４１】
（実施例９および１０）
実施例５と同様に、ＰＦＡ１、ＭＰＳ１、及びガラス繊維１を表２に示す配合により、ドライブレンドを行った。すなわち、実施例９および実施例１０では、ＭＰＳ１をいずれも２０ｇとし、ガラス繊維１（繊維長：２０μｍ）の比率をそれぞれ１４ｇ、および１８ｇの比率で配合し、ＰＦＡ１を含む全体量を２００ｇ（ＰＦＡ１は、実施例９では１６６ｇ、実施例１０では１６２ｇ）とした。その後は実施例１に示す方法により、溶融混練、成形を行い、組成物および得られた成形物の物性測定を行った。フッ素樹脂組成物の組成及び混合条件を表２に、物性測定の結果を表５に示す。
【００４２】
（実施例１１〜１３）
実施例５と同様に、ＰＦＡ１、ＭＰＳ１、及びガラス繊維１を表２に示す配合により、ドライブレンドを行った。実施例１１から１３では、ＭＰＳ１をいずれも２４ｇとし、残りのガラス繊維１（繊維長：２０μｍ）およびＰＦＡ１を含む全体量を２００ｇとした。すなわち、実施例１１では、ＰＦＡ１を１６２ｇ、ガラス繊維１を１４ｇの比率で配合した。また、実施例１２ではＰＦＡ１を１５８ｇ、ガラス繊維１を１８ｇの比率で配合し、実施例１３ではＰＦＡ１を１５０ｇ、ガラス繊維１を２６ｇの比率で配合した。その後は実施例１に示す方法により、溶融混練、成形を行い、組成物および得られた成形物の物性測定を行った。フッ素樹脂組成物の組成及び混合条件を表２に、物性測定の結果を表５に示す。
【００４３】
【表２】
2014208726.tif 000003
【００４４】
（実施例１４）
第２フィラーとして、ガラス繊維２（繊維長：８０μｍ）を用いた以外は実施例８と同様に、ドライブレンド、溶融混練、成形を行い、組成物および得られた成形物の物性測定を行った。フッ素樹脂組成物の組成及び混合条件を表３に、物性測定の結果を表５に示す。
【００４５】
（実施例１５）
第２フィラーとして、ガラスフレークを用いた以外は実施例８と同様に、ドライブレンド、溶融混練、成形を行い、組成物および得られた成形物の物性測定を行った。フッ素樹脂組成物の組成及び混合条件を表３に、物性測定の結果を表５に示す。
【００４６】
（実施例１６）
第２フィラーとして、カーボン繊維（繊維長：３０μｍ）を用いた以外は実施例８と同様に、ドライブレンド、溶融混練、成形を行い、組成物および得られた成形物の物性測定を行った。フッ素樹脂組成物の組成及び混合条件を表３に、物性測定の結果を表５に示す。
【００４７】
（実施例１７）
第２フィラーとして、芳香族ポリアミド繊維（繊維長：１００μｍ）を用いた以外は実施例８と同様に、ドライブレンド、溶融混練、成形を行い、組成物および得られた成形物の物性測定を行った。フッ素樹脂組成物の組成及び混合条件を表３に、物性測定の結果を表５に示す。
【００４８】
【表３】
2014208726.tif 000004
【００４９】
（比較例１〜３）
ＰＦＡ１、ＰＦＡ２、及びＰＦＡ３それぞれについて、フィラーを加えることなく、ＭＦＲ測定、及び実施例１に示す方法により溶融圧縮成形を行った後、ショア硬度を測定した。フッ素樹脂組成物の組成及び混合条件を表４に、物性測定の結果を表５に示す。
【００５０】
（比較例４）
ＰＦＡ１の重合時に得られるフッ素樹脂水性分散液と非多孔質シリカのコロイダル液を混合後に共凝析させることによりフッ素樹脂組成物を得た。すなわち、樹脂固形分９０ｇ分のＰＦＡ１の重合時に得られるフッ素樹脂水性分散液と、シリカ固形分１０ｇ分の非多孔質シリカのコロイダル液を、特許文献１に記載されている方法によって、凝析、ろ過、乾燥を行い、フッ素樹脂組成物を得た。得られたフッ素樹脂組成物について、実施例１と同様に物性測定を行った。フッ素樹脂組成物の組成及び混合条件を表４に、物性測定の結果を表５に示す。
【００５１】
（比較例５）
フッ素樹脂として、ＰＦＡ３の重合後の水性分散液を用いた以外は比較例４と同様の方法によりフッ素樹脂組成物を得、実施例１と同様に物性測定を行った。フッ素樹脂組成物の組成及び混合条件を表４に、物性測定の結果を表５に示す。
【００５２】
（比較例６）
非多孔質シリカのコロイダル液を、耐熱シャーレに入れて、１５０℃に設定した熱風乾燥機中で１０時間乾燥を行い、非多孔質シリカの乾燥粉末を得た。この非多孔質シリカの乾燥粉末とＰＦＡ１を、実施例１と同様に混合、溶融混練を行い、物性を測定した。フッ素樹脂組成物の組成及び混合条件を表４に、物性測定の結果を表５に示す。
【００５３】
（比較例７）
熱溶融性フッ素樹脂としてＰＦＡ３を用い、フィラーとしてＭＰＳ１を用いた。すなわち、ＰＦＡ３の粉末１８２ｇに対して、ＭＰＳ１を１８ｇの比率で配合し、実施例１と同様の手順で溶融混練を行い、得られたフッ素樹脂組成物について、各種物性測定を行った。フッ素樹脂組成物の組成及び混合条件を表４に、物性測定の結果を表５に示す。
【００５４】
（比較例８）
上記比較例７と同様の原料を用い、その比率を変更してフッ素樹脂組成物を得た。すなわち、ＰＦＡ３の粉末１８０ｇに対して、ＭＰＳ１を２０ｇの比率で配合し、実施例１と同様の手順で溶融混練を行い、得られたフッ素樹脂組成物について、各種物性測定を行った。フッ素樹脂組成物の組成及び混合条件を表４に、物性測定の結果を表５に示す。
【００５５】
【表４】
2014208726.tif 000005
【００５６】
【表５】
2014208726.tif 000006
【００５７】
実施例１および実施例３〜４で得られた組成物は濃い茶色を呈した。実施例２および５〜１７では、そこで得られた組成物は、何れも茶色を呈した。一方、比較例４〜６で得られた組成物は、何れも元々のフッ素樹脂やシリカと同じ白色のままであった。また、比較例７および８で得られたフッ素樹脂組成物は、薄い茶色を呈した。これは、使用したＰＦＡのＭＦＲが低い、つまり流動性が低いために、ＭＰＳの細孔内にＰＦＡが充填されなかったためと考えられる。
【産業上の利用可能性】
【００５８】
本発明は、射出成形可能であり、成形性に優れ、且つ高硬度の成形物を提供できるフッ素樹脂組成物を提供することが出来る。また、本発明の成形物は、高硬度であり、且つ熱膨張率が低いため、摺動材料や耐熱性ガスケット材料として広く利用される。したがって、本発明は、産業上の利用可能性を有するものである。